온도계 , 교반기 , 환류 냉각관 및 질소 가스 도입 관 을 구비 한 반응 용기 에 모노머 로서 부틸 아크릴 레이트 ( BA ) 95 중량 부 및 아크릴산 ( AA ) 5 중량 부 , 열 중합 개시제 로서 아조 비스 이소부 티 로 니트릴 ( AIBN ) 0 . 2 중량 부 , 및 용매 로서 초산 에틸 233 중량 부 를 투입 하 고 , 질소 가스 를 흘려서 교반 하 면서 약 1 시간 질소 치환 을 하 였 다 . 그 후 , 60 ℃ 로 가열 하 고 7 시간 반응 시켜서 중량 평균 분자량 이 60 만인 아크릴 계 폴리머 의 용액 을 얻 었 다 .